(57)【要約】【課題】種々の点での環境への負荷が少なく、効率のよい乾燥が可能で、しかも乾燥に伴う割れを生じる虞が無く、下地の変形変動にも追従できて下地からの水分蒸散によるフクレ現象を回避し、均一な塗膜厚を効率よく形成できる水系塗膜防水システムの実現。  【解決手段】  下地上に水系塗膜防水材により防水層を形成する塗膜防水構造であって、下地と、この下地上に接着剤、粘着剤またはビス止めのいずれかの接合手段により張設され水分蒸散の均斉な促進を図り、前記水系塗膜防水材の乾燥収縮による割れ目発生を防止する水系塗膜防水材用下地緩衝シートと、この水系塗膜防水材用下地緩衝シートに含浸塗布された水系塗膜防水材とを具えてなり、水系塗膜防水材用下地緩衝シートは水分蒸散の均斉な促進を図り、前記水系塗膜防水材の乾燥収縮による割れ目発生を防止する表面材と表面材の下面に張設され防水材の下地への浸透防止手段とを具えて構成した塗膜防水構造の実現により上記課題を解決する。【選択図】  図１
2005194773.tif 000002
【特許請求の範囲】
【請求項１】
下地上に水系塗膜防水材により防水層を形成する塗膜防水構造であって、    下地と、この下地上に接着剤、粘着材またはビス止めのいずれかの接合手段により張設され水分蒸散の均斉な促進を図り前記水系塗膜防水材の乾燥収縮による割れ目発生を防止する水系塗膜防水材用下地緩衝シートと、この水系塗膜防水材用下地緩衝シートに含浸塗布された水系塗膜防水材とを具えてなる塗膜防水構造。
【請求項２】
請求項１の塗膜防水構造において、前記水系塗膜防水材用下地緩衝シートは水分蒸散の均斉な促進を図り前記水系塗膜防水材の乾燥収縮による割れ目発生を防止する表面材と表面材の下面に張設され防水材の下地への浸透を防止するためのフィルムとを具えたことを特徴とする塗膜防水構造。
【請求項３】
請求項２の塗膜防水構造において、前記表面材は合成繊維不織布で構成するとともに該不織布とこの底面に張設される前記フィルムとの間にメッシュ状シートおよび／またはガラス繊維不織布を介装したことを特徴とする塗膜防水構造。
【請求項４】
請求項１ないし３いずれかの塗膜防水構造において、前記接合手段としての接着剤または粘着材は下地に点在形成して水系塗膜防水材用下地緩衝シートと下地との間に通気路を形成するようにしたことを特徴とする塗膜防水構造。
【請求項５】
請求項１ないし４いずれかの塗膜防水構造において、前記水系塗膜防水材は一液型エマルジョン塗膜防水材であることを特徴とする塗膜防水構造。
【請求項６】
下地に接合して水系塗膜防水材を含浸塗布させて防水層を形成するための水系塗膜防水材用下地緩衝シートであって、水分蒸散の均斉な促進を図り前記水系塗膜防水材の乾燥収縮による割れ目発生を防止する表面材と表面材の下面に張設され防水材の下地への浸透防止手段とを具えてなる水系塗膜防水材用下地緩衝シート。
【請求項７】
請求項６の水系塗膜防水材用下地緩衝シートにおいて、前記表面材は合成繊維不織布で構成するとともに浸透防止手段は不透水性樹脂フィルムで構成したことを特徴とする水系塗膜防水材用下地緩衝シート。
【請求項８】
請求項６又は７いずれかの水系塗膜防水材用下地緩衝シートにおいて、下地への接合手段として浸透防止手段の表面に粘着材層を形成するとともにこの粘着材層を被覆する剥離紙を具え、前記粘着剤層は点在して形成し、水系塗膜防水材用下地緩衝シートと下地との張り合わせ時に両者間における絶縁部分により通気路が形成されるようにしたことを特徴とする水系塗膜防水材用下地緩衝シート。
【発明の詳細な説明】
【技術分野】
【０００１】
本願発明は、建造物の屋上その他の防水部における水系塗膜防水材による塗膜防水構造とこの施工に際して用いる造膜補助手段としての水系塗膜防水材用下地緩衝シートに関するものである。
【背景技術】
【０００２】
マンション等の建築物の屋上、バルコニー等における防水工法として、近年ポリウレタン樹脂系防水材等を用いた塗膜防水工法が多く採用されている。この塗膜防水工法は施工部位に樹脂を直接塗工するため、塩化ビニル樹脂製防水シート等の成型シートを用いるシート系の防水工法に比べ、施工部位の形状にかかわらず容易に防水塗膜を形成できる利点がある。
【０００３】
従来の塗膜防水工法を大別すると、塗り工法（塗膜材として、ウレタンゴム系、ゴムアスファルト系、ＦＲＰ、アクリルゴム系、クロロプレンゴム）と吹きつけ工法（塗膜材として、超速硬化ウレタンゴム系、アクリルゴム系、ゴムアスファルト系）があり、近年では、有機溶剤中毒の問題や溶剤臭による施工環境への悪影響等に対する対策の一環として、環境への負荷を低減した低溶剤、無溶剤タイプの塗膜防水材や水系塗膜防水材、たとえばアクリルゴム系エマルジョンタイプの防水材が開発され、取り扱いが容易であること、環境への負荷が低減されること等の理由により普及し始めている。
【０００４】
しかしながら、上記従来の水系塗膜防水工法には次のような不都合が避けがたい。
イ．造膜過程で水分を蒸散させる必要があるため自然乾燥による蒸発・造膜に時間がかかる。
ロ．  水分が蒸発する造膜後の厚さが塗布時より薄くなるばかりか不均一となり、所定厚みの設定確保が困難であり、これを避けるため塗布量を増すと乾燥収縮による割れ目が発生しやすい。
ハ．従来の水系塗膜防水工法では下地面の形状に追従して防水層が形成されるので、例えば下地面の凹凸等がそのまま防水層にも現れてしまう。
ニ．また、従来工法では、コンクリート下地面と防水層が強固に接着し、コンクリート下地面の変動に追従変形し、下地面におけるクラック発生等により防水層の破断を招くこともある。
ホ．また、上記不都合を少しでも回避する目的のもとにセメントを配合して水分と反応硬化させる工法もあるが、厚塗りをすると乾燥硬化過程で割れ目が発生してしまうのが実情である。またこのような防水材を他成分との反応により硬化させる工法では、施工現場で攪拌・混合の作業をなす必要があり、施工能率に影響を及ぼすばかりか、施工ミス発生を避けることが難しい。
ヘ．吹き付け工法による施工ではこれらの不都合が発生しにくい利点があるが、防水層形成に専用の吹きつけ工具が必要であるうえ、その取り扱いにも相当の熟練を要する。
【０００５】
前記問題点を解決するため種々の技術が提供されているが、未だ十全なるものは存在していない。関連特許文献としては、以下に示すものがある。
【特許文献１】特開２００１−３０３７２３号公報
【特許文献２】特開２００１−３４２７２０号公報
【特許文献３】特開平７−２９２８７６号公報
【発明の開示】
【発明が解決しようとする課題】
【０００６】
本願発明が解決しようとする課題は、種々の点での環境への負荷が少なく、短時間の乾燥が実現できるにもかかわらず乾燥に伴う割れを生じるおそれが無く、下地の変形変動にも追従できて下地からの水分蒸散によるフクレ現象を回避し、均一な塗膜厚を効率よく形成できる水系塗膜防水システムの実現である。
【課題を解決するための手段】
【０００７】
本願発明は、下地上に水系塗膜防水材により防水層を形成する塗膜防水構造において、下地と、この下地上に接着剤、粘着材またはビス止めのいずれかの接合手段により張設され水分蒸散の均斉な促進を図り前記水系塗膜防水材の乾燥収縮による割れ目発生を防止する水系塗膜防水材用下地緩衝シートと、この水系塗膜防水材用下地緩衝シートに含浸塗布された水系塗膜防水材とを具えてなる塗膜防水構造を提供して上記従来の課題を解決しようとするものである。
【０００８】
上記塗膜防水構造において、前記水系塗膜防水材用下地緩衝シートは水分蒸散の均斉な促進を図り前記水系塗膜防水材の乾燥収縮による割れ目発生を防止する表面材と表面材の下面に張設され防水材の下地への浸透を防止するためのフィルムとを具え構成することがある。
【０００９】
また、上記塗膜防水構造において、前記表面材は合成繊維不織布で構成するとともに該不織布とこの底面に張設される前記フィルムとの間にメッシュ状シートおよび／またはガラス繊維不織布を介装することがある。  これらの介装材の目的は水系塗膜防水材用下地緩衝シートの寸法安定性や、剛性向上による取り扱い容易性の確保にある。
【００１０】
さらに、上記いずれかの塗膜防水構造において、前記接合手段としての接着剤または粘着材は下地に点在形成して水系塗膜防水材用下地緩衝シートと下地との間に通気路を形成するようになすことがある。  粘着剤の主な種類としては天然ゴム系粘着剤、スチレン・ブタジエンゴム系、ブチルゴム系、再生ゴム系などの合成ゴム系粘着剤、アクリル系粘着剤などが挙げられるが、中でも合成ゴム系粘着剤に石油系の粘着付与樹脂を添加したアスファルト系粘着剤は耐水接着性が良好であり使用に適している。
【００１１】
さらにまた、上記いずれかの塗膜防水構造において、前記水系塗膜防水材は一液型エマルジョン塗膜防水材で構成することがある。本願発明において水系塗膜防水材はアクリルエマルションを主体とするが、この他に水分散体、合成樹脂エマルション例えばウレタン系、酢酸ビニル系、エチレン酢酸ビニル系、アクリルスチレン系などに代表される合成樹脂エマルション等、一般に知られる水分散体、あるいはそれら水分散体のブレンド系塗膜防水材を使用できる。加えて必要に応じ通常の各種添加剤を配合することが出来る。他の添加成分としては、例えば、増粘剤、消泡剤、防腐剤、分散剤、除潤剤、帯電防止剤、難燃助剤、着色剤、酸化防止剤、紫外線吸収剤、充填剤などが挙げられる。また一液型に限らず施工現場で塗膜形成を容易にする目的で他の成分を添加する多成分型の塗膜防水材にも適用できる。
【００１２】
上記に加えて本願発明は、下地に接合して水系塗膜防水材を含浸塗布させて防水層を形成するための水系塗膜防水材用下地緩衝シートであって、水分蒸散の均斉な促進を図り前記水系塗膜防水材の乾燥収縮による割れ目発生を防止する表面材と表面材の下面に張設され防水材の下地への浸透防止手段とを具えてなる水系塗膜防水材用下地緩衝シートを提供して上記従来の課題を解決しようとするものである。
【００１３】
また、上記水系塗膜防水材用下地緩衝シートにおいて、前記表面材は合成繊維不織布で構成するとともに下地への浸透防止手段は不透水性フィルムで構成することがある。表面材の形状としては、各種合成繊維からなる織布、不織布、マット形状などが挙げられ、繊維種としては、ポリアミド繊維、ビニロン繊維、ポリエステル繊維、ポリエチレン繊維、ポリプロピレン繊維などの各種繊維、更にこれらを混紡したものを使用することができる。  
表面材は繊維長にかかわらず有効であるが中でも不連続なフィラメントからなる短繊維不織布が好ましい。  加えて水系塗膜材１回塗布で従来工法のような1〜3ミリメートル塗膜厚を確保するために必要となる表面材の厚みは0.3〜2.5ミリメートル好ましくは0.5〜1.5ミリメートルある。0.3ミリメートルより薄いと、防水材塗布量に対して、塗膜内に繊維が行き渡らないため、塗膜が均一に乾燥せず補強効果も十分でない為、乾燥過程での割れ目の発生防止効果が得られない。
逆に2.5ミリメートル以上の厚みであると表面材に対して塗膜材が足りなくなり十分に含浸せず塗膜内に空隙を作ることになるため防水層としての信頼に欠けるものとなる。
【００１４】
上記水系塗膜材用下地衝撃シートを構成する下地への浸透防止手段は、不透水性を有するフィルム形状のものであればよく、合成樹脂例えばポリエチレン、ポリプロピレン、ポリスチレン、ポリ塩化ビニル、ポリ塩化ビニルデン、フッ素樹脂、ポリカーボネート、ポリエステル、ポリイミド、ポリエチレンテレフタラート、ポリテトラフルオロエチレンなどからなるフィルムが挙げられ、さらにアルミ箔に代表される金属製フィルム類を使用することも出来る。
【００１５】
さらにまた、いずれかの水系塗膜材用下地緩衝シートにおいて、下地への接合手段として浸透防止手段の下面に形成した粘着剤層ならびにこの粘着剤層を被覆する剥離紙あるいは剥離フィルムを具え、粘着剤層は点在して形成され、水系塗膜材用下地緩衝シートと下地との張り合わせ時に両者間における絶縁部分により通気路が形成できるように構成することがある。
【発明の効果】
【００１６】
上記構成により本願発明は次のような効果を得ることができる。
イ．    塗膜材の乾燥性が向上する。
ロ．    乾燥が均等に進行するため乾燥過程での割れ目の発生を防止できる。
ハ．    水蒸気によるフクレ、下地面への接着不良等々の下地面からの水分の影響に起因する不都合を防止できる。
ニ．    下地面の凹凸を吸収・緩衝して膜面高さを均一にできる。
ホ．    下地面の変動に追従して防水層の破断などの不都合を防止できる。
ヘ．    防水層の強度を向上できる。
【００１７】
すなわち、本願発明において、塗膜防水構造は、下地上に水系塗膜防水材用下地緩衝シートを介して、水系塗膜防水材により防水層を形成し、前記水系塗膜防水材用下地緩衝シートを水分蒸散の均斉な促進を図り前記水系塗膜防水材の乾燥収縮による割れ目発生を防止する表面材と表面材の下面に張設され防水材の下地への浸透を防止するためのフィルムとを具えて構成したので、施工時を始め種々の点での環境への負荷が少なく、迅速な乾燥が可能であるにもかかわらず、乾燥に伴う割れを生じるおそれが無く、コンクリート等の下地の変形変動にも追従できて下地からの水分蒸散によるフクレ現象を回避し、均一な塗膜厚を効率よく形成できる水系塗膜防水システムが可能になる。
【発明を実施するための最良の形態】
【００１８】
水系塗膜防水材によるコンクリート下地等における防水層の塗り形成を、補助材としての水系塗膜防水材用下地緩衝シートを下地に貼付するのみで、効率的な乾燥が可能になるばかりか均一で割れ目もなく、また、下地変動への追従性に優れかつフクレ現象の発生原因にも対応し得る防水システムを実現した。なお、本願発明において水系塗膜防水材はアクリルエマルジョンを主体とするが、この他に水分散体、合成樹脂エマルジョン、例えばウレタン系、酢酸ビニル系、エチレン酢酸ビニル系、アクリルスチレン系のエマルジョン等、一般に知られる水分散体とのブレンド系塗膜防水材を使用できる。また、一液型に限らず多成分型防水材も適用できる。
【実施例１】
【００１９】
図１は、水系塗膜防水材により防水層を形成した塗膜防水構造Ａの１実施例を示す断面図である。塗膜防水構造Ａは、建造物の屋上その他、防水層の形成を要するコンクリート下地１と水系塗膜防水材を含浸塗布した水系塗膜防水材用下地緩衝シートとからなっている。
そして、前記水系塗膜防水材用下地緩衝シートは、水分蒸散の均斉な促進を図るとともに前記水系塗膜防水材の乾燥収縮による割れ目発生を防止するための表面材２と、前記コンクリート下地１および表面材２との間に形成され防水材の下地への浸透を防止する浸透防止手段を有している。この実施例では、浸透防止手段は、不透水性フィルム５等により形成されていて、表面材２と不透水性フィルム５との間にはガラス繊維からなるメッシュ状シート３およびガラス不織布４が介装されていて、浸透防止手段の強靭性、下地の変動の良好な吸収性を実現しているが、場合によっては浸透防止手段は不透水性フィルム５のみで構成することもある。
なお、図において、６，６．．．は前記不透水性フィルム５と下地１との間に点在して形成され下地と水系塗膜防水材用下地緩衝シートとを固定する接着剤層または粘着剤層であり、点在させることにより生じる絶縁部により通気路７、７．．．が形成されて下地１から蒸散する水分等による防水層のフクレを防止する。
【００２０】
そして、前記塗膜防水構造Ａにおいて、前記表面剤２は合成繊維により形成した所定厚の不織布により構成されている。
すなわち、該実施例に係る不織布の仕様は以下のとおりである。
繊維素材：  ポリエステル短繊維不織布(Ｓ６３４：倉敷紡績加工（株））
厚さ    ：  約0.8ミリメートル
使用量（目付け）：  60g/平方メートル
該不織布に対する水系塗膜防水材塗布量：約1.5〜3.5kg/平方メートル
【００２１】
このため、不織布（表面材２）に塗布含浸された水系塗膜防水材は繊維により分断されて乾燥が促進され、かつ絡み合った繊維により保持結合される状態を維持するから乾燥が速まっても従来のような割れ目が発生することがない。
すなわち、従来技術では、塗膜の表面が先ず乾燥して表皮が形成されるから乾燥に時間を要するばかりか、不均一な乾燥収縮の進行により割れ目発生等の不都合が頻出していたのが実情である。
この問題を回避するため、水系塗膜防水材中にセメント等のフィラー剤を混合するなどの対策も試みられたが、フィラー剤を塗膜防水材に混合した場合の防水信頼性の問題や混合の際の攪拌による泡が多量に発生してレべリング性が悪くなり施工性に劣る等の問題を克服できなかった。本願に係る表面材２としての合成繊維不織布の場合、前記のような不都合は一切なく、水系塗膜防水材を不織布に塗布含浸させるのみで、所定厚みの塗膜を均一に形成でき、乾燥も早く割れ目のない平滑な表面に効率よく仕上げることができる。
【００２２】
一方、該実施例に係る塗膜防水構造において、前記浸透防止手段は表面材２としての前記合成繊維不織布に接合するガラス繊維不織布３およびコンクリート下地１に接合する不透水性フィルム５と、表面材２とガラス繊維不職布３との間に介装されるメッシュ状シート４と、前記不透水性フィルム５とコンクリート下地１表面との間に点在形成したアスファルト系粘着材層６、６、．．．．と、を具えている。  このため、不透水性フィルム５とコンクリート下地１表面との間には互いに連通する通気路（絶縁部）７，７．．．が形成されることになり、コンクリート下地１表面から発生する水蒸気等が随時排出されるので、フクレ現象による防水層の変形、断裂等の不都合を回避できる。
なお、この実施例において、前記ガラス繊維不織布３は目付け50g/平方メートルとされ、またメッシュ状シート４はガラス繊維で縦横約5ミリメートルの方形穴を有して形成されている。
【００２３】
上述のように、表面材２、浸透防止手段である不透水性フィルム５等からなる水系塗膜緩防水材用下地衝シートはそれぞれの構成部材が柔軟性を有するので、コンクリート下地１の種々の原因による挙動応力を適正に吸収して断裂等の致命的損傷を生じることがない。
【００２４】
本願発明の前記水系塗膜緩防水材用下地衝シートを用いた防水構造では、防水層の上にさらに水系防水材を塗り重ねることによって、防水構造の美観と防水性、耐久性を向上させることができる。２層目に塗布する水系塗膜防水材の塗布量としては0.2〜2.0kg/平方メートルであり、好ましくは0.5〜1.5kg/平方メートルである。  0.2kg/平方メートルより少ないと乾燥造膜後の塗膜厚が十分得られず二層塗りの効果が得られない。  また、2.0kg/平方メートル以上となると乾燥過程で割れ目発生の可能性がある。  また、同様の目的でトップコートを塗布しても良い。トップコートとしては一般に知られるものを用いることができ、水系塗膜材の一層目あるいは二層目の上にトップコートを塗布して防水層を形成しても良い。
【００２５】
前記では、水系塗膜防水材用下地緩衝シートはアスファルト系粘着材層６によりコンクリート下地１表面に貼付固定されるが、粘着固定に替えてビス止め等の機械式固定手段など一般的二知られる固定方法を採用してもよい。          
ビス止めの場合、各ビス間に互いに連通する絶縁部が形成されコンクリート下地１表面から発生する水蒸気等が随時排出されフクレ現象の発生を防止する。
【００２６】
なお、この実施例において、水系塗膜防水材としてアクリルエマルションを主体とする一液型エマルション塗膜防水材を使用している。すなわち、該実施例に係る水系塗膜防水材の構成を以下に示す。
組成                                                配合比（重量部）
弾性アクリルエマルション（アロンベースＤ：東亜合成（株））
樹脂分として40-60% 100部
炭酸カルシウム（NS#100: 日東粉化工業）                           40〜80部
分散湿潤剤  (EDAPLAN 480:楠本化成（株）)                        0.1-0.5部
消泡剤      (AGITAN 760:  楠本化成（株）)                           0.1-0.5部
粘度調整剤  (TAFFIGEL PUR 40: 楠本化成（株）)                  0.1-0.5部
【実施例２】
【００２７】
図２は、本願発明に係る水系塗膜防水材用下地緩衝シートＢの１実施例を示す一部切欠斜視図である。この水系塗膜防水材用下地緩衝シートは、コンクリート床面等に水系塗膜防水材を塗布積層して防水層を形成する際の補助材として使用するものであり、床面にこの水系塗膜防水材用下地緩衝シートを接着手段又は機械固定手段により貼付し、その上に水系塗膜防水材を塗布することにより、短時間の乾燥下に実施例１で説明したような優れた性能を有する防水層を得ることができる。
【００２８】
図２に示す水系塗膜防水材用下地緩衝シートＢは、実質的に図１に示した表面材２と浸透防止手段とからなっている。  すなわち、浸透防止手段は表面材としての合成繊維不織布２の下面に貼付されるメッシュ状シート４と、このメッシュ状シート４の下面に介装される補強マットであるガラス繊維不織布３と、このガラス繊維不織布３の下面に貼付される不透水性フィルム５と、この不透水性フィルム５の下面に点在形成した接着剤層（図３において後述）と、これら接着剤層を被覆する剥離紙８と、を具えて構成されている。
【００２９】
合成繊維不織布２は、不連続なフィラメントにより形成した約１ミリメートル厚の不織布により構成してある。したがって、不織布に塗布含浸された水系塗膜防水材は絡み合った状態となり均一な乾燥が塗膜全層において促進され、塗膜材の表層等の特定部分における乾燥収縮の早期進行による従来のような割れ目が発生することがない。
【００３０】
前記不透水性フィルム５はポリエステルフィルムにより、また、メッシュ状シート４はガラス繊維で形成され、さらに不透水性フィルム５の下面には、図３に示すように粘着剤層６，６．．．．が点在形成されている。      
したがって、水系塗膜防水材用下地緩衝シートＢの剥離紙８を剥離してコンクリート床面等に貼付すると、不透水性フィルム５とコンクリート床面との間には互いに連通する通気路（絶縁部）７，７．．．が形成されることになり、コンクリート床面から発生する水蒸気等が随時排出されるから、フクレ現象による防水層の変形、断裂等の不都合を回避できる。  
ここで述べた水系塗膜防水材用下地緩衝シートＢの下地等への固定は粘着剤層６により為しているが、これに替えてビス等の機械的固定手段の採用も、また接着剤による接合も可能である。
以上のような水系塗膜防水材用下地緩衝シートＢの採用により、水系塗膜防水工法において高能率、高品質の作業が可能になり、これによる塗膜防水構造も前述のように種々の利点を具備することになる。
【図面の簡単な説明】
【００３１】
【図１】水系塗膜防水材により防水層を形成した塗膜防水構造Ａの１実施例を示す断面図である。
【図２】水系塗膜防水材用緩衝シートＢの１実施例を示す一部切欠斜視図である。
【図３】図２における不透水性フィルムの下面を示す斜視図である。
【符号の説明】
【００３２】
Ａ        塗膜防水構造
Ｂ        水系塗膜防水材用下地緩衝シート
１        コンクリート下地
２        表面剤（合成繊維不織布）
３        ガラス繊維不織布（補強マット）
４        メッシュ状シート
５        不透水性フィルム
７        通気路
８        剥離紙
【図１】
2005194773.tif 000003
【図２】
2005194773.tif 000004
【図３】
2005194773.tif 000005